СЫРЬЕВАЯ СМЕСЬ ДЛЯ ИЗГОТОВЛЕНИЯ ОБОЛОЧКИ КРУПНОГО ЗАПОЛНИТЕЛЯ
RAW MIX FOR BULK FILLER SHELL PRODUCTION

Изобретение относится к промышленности строительных материалов.
Известна сырьевая смесь для изготовления оболочки крупного заполнителя, содержащая, мас.%: портландцемент 65,0-68,0; мочевину 0,7-1,3; казеиновый клей 3,5-7,0; воду 24,0-27,0 [1].
Задачей изобретения является увеличение прочности сцепления оболочки с поверхностью крупного заполнителя.
Технический результат достигается тем, что сырьевая смесь для изготовления оболочки крупного заполнителя, содержащая портландцемент, мочевину, казеиновый клей, воду, дополнительно включает золу-унос и измельченное на отрезки 3-7 мм капроновое волокно при следующем соотношении компонентов, мас.%: портландцемент 45,0-51,0; мочевина 0,7-1,3; казеиновый клей 2,5-3,0; зола-унос 21,0-24,0; измельченное на отрезки 3-7 мм капроновое волокно 0,2-0,3; вода 24,0-27,0.
В таблице приведены составы сырьевой смеси для изготовления оболочки крупного заполнителя.
Таблица
Компоненты
Состав, мас.%
1
2
3
Портландцемент
51,0
48,0
45,0
Мочевина
0,7
1,0
1,3
Казеиновый клей
3,0
2,75
2,5
Зола-унос
21,0
22,5
24,0
Измельченное капроновое волокно
0,3
0,25
0,2
Вода
24,0
25,5
27,0
Компоненты дозируют в требуемых количествах. Портландцемент, золу-унос, измельченное на отрезки 3-7 мм капроновое волокно смешивают, добавляют воду с казеиновым клеем, мочевину и вновь смешивают. В емкость с приготовленной смесью погружают зерна крупного заполнителя (природный гравий, щебень или иной заполнитель), покрывают их поверхность слоем смеси, извлекают зерна и оставляют (на сетке) до затвердевания полученной оболочки на воздухе. При необходимости операцию повторяют несколько раз. Прочность сцепления оболочки с поверхностью крупного заполнителя (природного гравия, щебня) составит не менее 1 МПа для всех приведенных в таблице составов.
Источники информации
1. SU 656997.